(57)【要約】  少なくとも１種の金属粉有効顔料、及び少なくとも１種の部分的に光学的に透明な有効顔料の混合物を含み、及び印刷物の仕上げに使用される液体又はペースト状の金属粉印刷インキ。【選択図】なし
2007513206.tif 000002
【特許請求の範囲】
【請求項１】
溶媒又は溶媒混合物、少なくとも１種の高分子バインダー、少なくとも２種の異なる有効顔料、及び任意に別の添加剤を少なくとも含むフレキソ印刷、グラビア印刷、又はスクリーン印刷用の液体金属粉印刷インキであって、
有効顔料が２０〜６０質量％の少なくとも１種の金属粉有効顔料、及び２０〜６０質量％の少なくとも１種の部分的に光学的に透明な有効顔料を含み、
但し、印刷インキ中の全有効顔料の合計量が４０〜８０質量％であり、上記各使用量が印刷インキの全成分の合計に対する割合である、液体金属粉印刷インキ。
【請求項２】
印刷インキ中の全有効顔料の合計量が、５０〜７５質量％である請求項１に記載の金属粉印刷インキ。
【請求項３】
印刷インキ中の全有効顔料の合計量が、５５〜７０質量％である請求項１に記載の金属粉印刷インキ。
【請求項４】
印刷インキ中の金属有効顔料の量が、２５〜４５質量％である請求項１〜３の何れかに記載の金属粉印刷インキ。
【請求項５】
部分的に光学的に透明な有効顔料の量が２５〜４５質量％である請求項１〜４の何れかに記載の金属粉印刷インキ。
【請求項６】
溶媒又は溶媒混合物が水又は主に水性の溶媒混合物である請求項１〜５の何れかに記載の金属粉印刷インキ。
【請求項７】
溶媒、又は溶媒混合物、少なくとも１種の高分子バインダー、少なくとも２種の異なる有効顔料、及び任意に別の添加剤を少なくとも含む、オフセット印刷、又は活版印刷用のペースト状の金属粉印刷インキであって、
有効顔料が、１０〜４０質量％の少なくとも１種の金属粉有効顔料、及び８〜３０質量％の少なくとも１種の部分的に光学的に透明な有効顔料を含み、
但し、印刷インキ中の全有効顔料の合計量が１８〜５５質量％であり、上記各使用量が印刷インキの全成分の合計に対する割合である、ペースト状の金属粉印刷インキ。
【請求項８】
金属有効顔料がアルミニウムベースのシルバー顔料、及び／又はゴールドブロンズベースの顔料である請求項１〜７の何れかに記載の金属粉印刷インキ。
【請求項９】
印刷インキが別の色素を含む請求項１〜８の何れかに記載の金属粉印刷インキ。
【請求項１０】
ＵＶ硬化性インクである請求項１〜９の何れかに記載の金属粉印刷インキ。
【請求項１１】
請求項１〜１０の何れかに記載の金属粉印刷インキを、印刷された素地の仕上げに使用する方法。
【請求項１２】
金属粉インキで印刷するための追加の印刷部を具備する、単色、又は多色の印刷機械を使用し、印刷機械によって素地に印刷し、追加の印刷部と請求項１〜１０の何れかに記載の金属粉インキとを使用して、印刷された素地に金属図柄を施す、印刷物の仕上方法。
【請求項１３】
仕上げされた印刷物に保護層も施す、請求項１２に記載の印刷物の仕上方法。
【請求項１４】
印刷機械が、オフセット印刷機械、又はフレキソ印刷機械である請求項１２又は１３に記載の印刷物の仕上方法。
【請求項１５】
追加の印刷部が、フレキソ印刷部又はグラビア印刷部である請求項１４に記載の印刷物の仕上方法。
【請求項１６】
請求項１２〜１５の何れかに記載の方法で得られる印刷された素地。
【発明の詳細な説明】
【技術分野】
【０００１】
本発明は、少なくとも１種の金属粉有効顔料(metal effect pigment)、及び少なくとも１種の部分的に光学的に透明な顔料(partly optically transparent pigment)の混合物を含む、液体又はペースト状の金属粉インキ(metallic printing ink)に関する。本発明は、更に、それらを印刷物の仕上げに使用する方法、及び印刷物の仕上方法に関する。
【背景技術】
【０００２】
オフセット印刷、活版印刷、フレキソ印刷、グラビア印刷、又はスクリーン印刷等の機械的な印刷工程においては、印刷インキが施された印刷版を印刷媒体に接触させることにより、印刷インキが上記印刷媒体に転写される。これら印刷方法のための印刷インキは、通常、溶媒、色素、バインダー、及び所望により種々の添加剤を含む。機械的印刷法のための印刷インキは、特に、オフセット印刷、及び活版印刷用のものである、高粘性と高沸点の溶媒を有するペースト状のインキ、及び特に、フレキソ印刷、グラビア印刷又はスクリーン印刷用のものである、比較的低粘性と低沸点の溶媒を有する液体印刷インキを含む。更なる詳細が、例えば、非特許文献１（Ｐｒｉｎｔｉｎｇ  Ｉｎｋｓ  Ｕｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，第６版，  １９９９年  Ｅｌｅｃｔｒｏｎｉｃ  Ｒｅｌｅａｓｅ）に開示されている。
【０００３】
公知の技術は、ゴールドブロンズ、シルバーブロンズ、又はカッパーブロンズを使用した、印刷物の仕上げを含む。この技術は、例えば、高品質包装、パンフレット、又貼り札（ラベル）に使用される。通常の金付け(bronzing)において、貼り札又は包装は、最初に、通常の方法で、例えば、オフセット印刷又はフレキソ多色印刷を使用して製造される。更なる操作において、非常に強い粘着効果を有する、特殊な下層印刷インクが印刷領域に施され、この印刷領域は、後に金属効果(metallic effect)を有することになる。金付け機において、金属粉顔料(bronze powder)、例えば、ゴールドブロンズ、シルバーブロンズ、カッパーブロンズ、又は他の有効顔料が施され、粉体は、下層印刷インクで印刷された部分に付着した状態で残り、そして、印刷された物品に独特の金属効果を与える。金付け機は、金付け部分とほこり(dust)除去部分とに分けられる。この機械の金付け部分においては、金属粉顔料が、プラッシュで覆われたアプリケーションローラーによって振りかけられ、そして金付けがワイパーを使用して行われ、そして、余分の金属粉顔料が下流のベルトによって除去される。最終的に、金付けされたシートは、配達用集積所へと進む。印刷物全体は、ブロンズ層の剥離抵抗を増加させるために、更にまだ、別の操作でオーバーコートしなければならない。通常の金付けの更なる詳細が、例えば、非特許文献２（Ｏｆｆｓｅｔｄｒｕｃｋ  ｂｙ  Ｗｏｌｆｇａｎｇ  Ｗａｌｅｎｓｋｉ，Ｐｏｌｙｇｒａｐｈ  Ｖｅｒｌａｇ  Ｆｒａｎｋｆｕｒｔ  ａｍ  Ｍａｉｎ  １９９１，Ｃｈａｐｔｅｒ  ２９，  Ｇｏｌｄ  ｕｎｄ  Ｓｉｌｂｅｒｄｒｕｃｋ，２０４頁以降）、又は非特許文献３（Ｒｏｅｍｐｐ  Ｌａｃｋｅ  ｕｎｄ  Ｄｒｕｃｋｆａｒｂｅｎ，  Ｔｈｉｅｍｅ  Ｖｅｒｌａｇ  １９９８，  Ｍｅｔａｌｌｄｒｕｃｋｆａｒｂｅｎ，３７６頁以降）に記載されている。
【０００４】
しかしながら、通常の金付けは、非常に費用がかかる。少なくとも３つの製造工程が必要とされる。更に、全ての印刷機が金付けのための適当な手段を有しているわれではないので、金付けと返却輸送を行う、契約した仕上げ業者に輸送する輸送費用がかかる。更に、金属粉顔料の取り扱いは、相当のダスト汚染を発生させ、そして抜き取り装置が必要になる。通常の金付けは、従って高価になり、そして非常に時間がかかる。
【０００５】
通常の金付けは、見る角度とは無関係に光輝効果(glitter effect)を有する良好な品質の金属層を与える。しかしながら、通常の金付けでは、図柄の縁は不鮮明になり、特に微細な図柄を十分な品質で製造することができない。
【０００６】
更に、通常の金付けにおいては、印刷機は他のいくつかの問題を処理しなければならない。金付けされるシートは、粉末をかけること(dust)が、しばしば不十分及び不均一であり、又、金付け機の中でシートが裂け又は撓み、又は角部にねじれが生じる。更なる問題は、実際には、主にブロンズの付着が不十分であるという問題、下層印刷インクの乾燥、酸化及び腐食現象、及びブロンズ粉の除去が不十分であるという問題を含む。
【０００７】
通常の金付けの代替として、金属粉有効顔料を含み、そして通常の印刷インクと実質的に同様に印刷できる金属粉印刷インキが使用可能であることが公知である。詳細は、例えば、非特許文献４（Ｒｏｅｍｐｐｓ−Ｌｅｘｉｋｏｎ，Ｌａｃｋｅ  ｕｎｄ  Ｄｒｕｃｋｆａｒｂｅｎ，Ｔｈｉｅｍｅ−Ｖｅｒｌａｇ，  Ｓｔｕｔｔｇａｒｔ，１９９８）に開示されている。例えば、これらはフレキソ印刷インキであって良い。このような金属粉フレキソ印刷インキは、通常、含んでいる金属粉有効顔料は、４０質量％以下である。活版印刷インキ、又はオフセット印刷インキは、顔料の含有量がより低く、そして通常、金属粉有効顔料が２５質量％以下である。しかしながら、公知の印刷インキでは、金属層が技術的に劣等になる。通常の金付けにおいては、金属の光輝効果は、実質的に観察する角度と無関係であるが、これに対し、金属粉インクで印刷した印刷物では、この効果は、所定の角度でのみ起こり、他の角度では光輝は観察されない。
【０００８】
技術的に不利な点があるが、これにもかかわらず、コスト的な理由により、今日において、金付けされた印刷物にではなく、金属粉インキを使用した印刷物に多くの注文がある。市場は、通常の金付の追加料金を支払わないので、金付けと比較した場合の品質の低下は、意識的に受け入れられている。特許文献１（ＵＳ４２２１５９３）は、５２〜６０質量％の金属粉有効顔料を含んで良い金着色された(gold-colored)印刷インキを開示している。しかしながら、フェノール及びキシレン樹脂、及びアルミニウム−アルコラート、又はキレート、アミン及び有機溶媒としてのウッドオイル、又は石油等のゲル−形成成分を含む、非常に特殊な有機バインダー組成物が必要とされる。水溶液の処方は記載されていない。しかしながら、このような特殊なバインダー組成物の使用範囲は非常に限られている。異なる印刷技術に適応することは不可能であり、特に、開示された印刷インキは、フレキソ印刷技術を使用しては印刷できない。
【０００９】
特許文献２（ＥＰ−Ａ８０３５５２）には、真珠光沢の効果を有する印刷物を製造するために提供された真珠光沢(pearl luster)の顔料の処方が記載されている。真珠光沢の顔料には、真珠光沢の顔料に対する割合が２０質量％以下の範囲で金属粉有効顔料を混合することができる。印刷物の金付けは開示されていない。
【００１０】
特許文献３（ＷＯ９８／３８２５３）は、真珠光沢又は金属粉有効顔料を含む顔料の製造、及び印刷インキを製造するための、その使用が開示されている。この文献は、真珠光沢及び金属粉有効顔料を１０：１〜１：１の割合で互いに混合した顔料の製造方法も開示している。印刷インキの処方と金付けのための、その使用方法の詳細は開示されていない。
【００１１】
特許文献４（ＷＯ９８／１３４２６）及び特許文献５（ＷＯ９８／５３０１０）には、特殊な真珠光沢顔料及びその使用方法なかんずく、印刷インキの製造のための使用方法が開示されている。この文献は、真珠光沢顔料と他の顔料（この顔料には例えば金属粉有効顔料が含まれる）、との混合の可能性についての記載がある。印刷インキの処方の詳細、及びその使用方法は開示されていない。
【００１２】
【非特許文献１】Ｐｒｉｎｔｉｎｇ  Ｉｎｋｓ  Ｕｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，第６版，  １９９９年  Ｅｌｅｃｔｒｏｎｉｃ  Ｒｅｌｅａｓｅ
【非特許文献２】Ｏｆｆｓｅｔｄｒｕｃｋ  ｂｙ  Ｗｏｌｆｇａｎｇ  Ｗａｌｅｎｓｋｉ，Ｐｏｌｙｇｒａｐｈ  Ｖｅｒｌａｇ  Ｆｒａｎｋｆｕｒｔ  ａｍ  Ｍａｉｎ  １９９１，Ｃｈａｐｔｅｒ  ２９，  Ｇｏｌｄ  ｕｎｄ  Ｓｉｌｂｅｒｄｒｕｃｋ，２０４頁以降
【非特許文献３】Ｒｏｅｍｐｐ  Ｌａｃｋｅ  ｕｎｄ  Ｄｒｕｃｋｆａｒｂｅｎ，  Ｔｈｉｅｍｅ  Ｖｅｒｌａｇ  １９９８，  Ｍｅｔａｌｌｄｒｕｃｋｆａｒｂｅｎ，３７６頁以降
【非特許文献４】Ｒｏｅｍｐｐｓ−Ｌｅｘｉｋｏｎ，Ｌａｃｋｅ  ｕｎｄ  Ｄｒｕｃｋｆａｒｂｅｎ，Ｔｈｉｅｍｅ−Ｖｅｒｌａｇ，  Ｓｔｕｔｔｇａｒｔ，１９９８
【特許文献１】ＵＳ４２２１５９３
【特許文献２】ＥＰ−Ａ８０３５５２
【特許文献３】ＷＯ９８／３８２５３
【特許文献４】ＷＯ９８／１３４２６
【特許文献５】ＷＯ９８／５３０１０
【発明の開示】
【発明が解決しようとする課題】
【００１３】
本発明の目的は、通常の印刷インキと同様にして、簡単な方法で印刷でき、及び、それにもかかわらず、通常の金付けに匹敵する効果、すなわち、光輝が実質的に見る角度に依存しないという効果が達成できる金属粉印刷インキを提供することである。
【課題を解決するための手段】
【００１４】
本発明にかかるインキは、例えば、グラビア、フレキソ、又はスクリーン印刷技術を使用して印刷可能な液体インキ、又は例えば、オフセット又は活版印刷技術を使用して印刷可能なペースト状の印刷インキであるべきである。金属粉インキは、特に水性フレキソ、グラビア、又はスクリーン印刷インキであっても良い。本発明は更に、微細な図柄であっても、高い品質で再現できるように、通常の金付けと比較して、縁の領域の鮮明さ(crispness)を改良することを目的とする。
【００１５】
発明者は、この目的は、少なくとも１種の溶媒、又は溶媒混合物、少なくとも１種の高分子(polymeric)バインダー、少なくとも２種の異なる有効顔料、及び任意に別の添加剤、２０〜６０質量％の少なくとも１種の金属粉有効顔料、及び２０〜６０質量％の少なくとも１種の部分的に光学的に透明な有効顔料を含む有効顔料（但し、印刷インキ中の有効顔料の合計が４０〜８０質量％であり、上記各使用量が印刷インキの全成分の合計に対する割合である）、を含むフレキソ印刷、グラビア印刷、又はスクリーン印刷のための液体金属粉印刷インキによって達成されることを見出した。
【００１６】
本発明の更なる局面では、少なくとも１種の溶媒又は溶媒混合物、少なくとも１種の高分子バインダー、少なくとも２種の異なる顔料、及び任意に別の添加剤を含む、オフセット又は活版印刷のためのペースト状の金属粉インキが見出され、有効顔料は、１０〜４０質量％の少なくとも１種の金属有効顔料、及び８〜３０質量％の少なくとも１種の部分的に光学的に透明な有効顔料を含ものである（但し、印刷インキ中の有効顔料の合計が１８〜５５質量％であり、上記各使用量が印刷インキの全成分の合計に対する割合である）。
【００１７】
本発明の更なる局面では、印刷された素地を仕上げるために、上述した金属粉印刷インキを使用する方法、及び印刷物の仕上方法が見出された。
【発明を実施するための最良の形態】
【００１８】
驚くべきことに、金属粉有効顔料と、部分的に光学的に透明な有効顔料の新しい組み合わせと、通常のレベルを超えた程度に着色することにより、通常の金付けを使用して達成できる品質と同程度の品質である金属粉要素(element)を印刷することが可能である印刷インキが得られることが見出された。更に、実質的により鮮明な縁を印刷することさえ可能である。当業者が驚くべきことは、この一方で、このような高い程度の着色が、このために印刷インキの印刷特性をこうむるということがなく達成可能なことである。更に、溶解の容易性も特に驚くべきことであった。品質の改良は、フレキソ、グラビア、オフセット、スクリーン、又は活版印刷インキの場合に達成された。
【００１９】
本発明に関し、以下のことが特に述べられる。
【００２０】
新規な印刷インキは、液体インキ、例えば、フレキソ、グラビア、又はスクリーン印刷インキであって良く、又、ペースト状のインキ、例えば、オフセット、又は活版印刷のためのものであって良い。有効顔料、及び任意に別の色素(colorant)に加えて、新規な印刷インキは、少なくとも１種の溶媒又は１種の溶媒混合物、少なくとも１種の高分子バインダー及び任意に別の添加剤を含む。これらは、溶媒の吸収及び／又は蒸発によって乾く印刷インキ、酸化して乾くインキ、又は別の機構によって乾くインキ、又はＵＶ硬化性インキであって良い。ペースト状のインキ(pasty printing inks)及び液体インキ(liquid printing ink)という用語は、当業者にとって公知である。液体印刷インキが含む溶媒は、比較的低粘性で、そして沸点が低く、これに対し、ペースト状の印刷インキが含む溶媒は、比較的高粘性で、そして沸点が高い。印刷インキの分類の更に詳細は、例えば、Ｒｏｅｍｐｐｓ−Ｌｅｘｉｋｏｎ，Ｌａｃｋｅ  ｕｎｄ  Ｄｒｕｃｋｆａｒｂｅｎ，  Ｔｈｉｅｍｅ  Ｖｅｒｌａｇ  １９９８，１５７頁以降（特に、１５９／１６０頁、表４及び５、及び１６０頁の図）に開示されている。 
この２種類の印刷インキは、同一の発明原理、すなわち、高着色性化合物に、異なるタイプの２種の有効顔料を混合するということに基づいている。
【００２１】
新規な印刷インキは、少なくとも２種の異なる有効顔料を含む。有効顔料(effect pigments)という用語は、例えば、Ｒｏｅｍｐｐｓ−Ｌｅｘｉｋｏｎ，Ｌａｃｋｅ  ｕｎｄ  Ｄｒｕｃｋｆａｒｂｅｎ，  Ｔｈｉｅｍｅ  Ｖｅｒｌａｇ  １９９８，１７６頁に定義されている。有効顔料とは、光学的効果が、好ましくは光の反射に基づいている顔料と理解される。
【００２２】
新規な印刷インキは、少なくとも１種の金属有効顔料を含む。金属有効顔料は公知である。金属有効顔料は、実質的に透明ではなく、しかし、投射される光を事実上完全に反射する層状の金属粉顔料である。従って、使用される金属有効顔料は不透明である。
【００２３】
金属有効顔料は、例えば、アルミニウム、銅、亜鉛、スズ、又はこれらの合金からなるもので良い。これらは、例えば、銅−亜鉛合金を含むゴールドブロンズであって良い。色合いは、合金の組成による、公知の方法で制御可能である。これらは、改質した顔料であっても良い。ゴールドブロンズは、例えば、所定の方法（すなわち、ファイヤーカラードブロンズ）で表面を酸化することができる。金属表面の薄い酸化物層は、視覚上、特に興味を引き起こす作用を有する干渉作用を発生させる。ゴールドブロンズは、安定性を良くするために、例えば、ＳｉＯ2で被覆することによって、特に水性組成物中で処理されて良い。アルミニウム顔料を使用することによって、シルバー効果を得ることができ、これは、シルバーブロンズとも称されている。水性組成物中で使用するために、シルバーブロンズは、不動態化が可能であり、及び／又は防止剤での処理が可能である。アルミニウムの薄層は、例えば、薄い酸化物層（例えば酸化鉄を含む）で、１回又は数回にわたり表面を被覆可能でもある。薄い金属酸化物層における干渉作用によって、別の視覚的効果が達成可能である。金属粉有効顔料の更なる詳細が、例えば、Ｍｅｔａｌ  Ｅｆｆｅｃｔ  Ｐｉｇｍｅｎｔｓ  ｉｎ  Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第６版，  Ｅｌｅｃｔｒｏｎｉｃ  Ｒｅｌｅａｓｅ，  Ｗｉｌｅｙ−ＶＣＨ，  Ｗｅｉｎｈｅｉｍ  ２０００に開示されている。金属有効顔料は、例えば、Ｅｃｋａｒｔ−Ｗｅｒｋｅ，Ｆｕｅｒｔｈから市販されている。
【００２４】
使用する金属粉有効顔料の粒径は、所望の特性と印刷インキの所望の使用方法に従って、当業者によって決定される。通常、平均粒径（薄層の平均径）は、約２〜約２０μｍであるべきであるが、しかし、本発明はこの範囲に限られるものではない。約７〜約１５μｍの平均粒径が特に有用であることがわかった。
【００２５】
２種以上の異なる金属有効顔料の混合物も、当然使用可能である。本発明に従えば、液体金属粉印刷インキの場合、液体印刷インキの全成分の合計に対する割合が、２０〜６０質量％の金属粉有効顔料が使用される。好ましくは、２５〜４５質量％、特に好ましくは３０〜４０質量％であり、例えば３５質量％が使用される。
【００２６】
本発明に従えば、ペースト状の金属印刷インキの場合、ペースト状の印刷インキの全成分の合計に対する割合が、１０〜４０質量％の金属粉有効顔料が使用される。好ましくは、１０〜３０質量％、特に好ましくは１０〜１５質量％が使用される。
【００２７】
新規な印刷インキは、更に少なくとも１種の部分的に光学的に透明な有効顔料を含む。部分的に光学的に透明な有効顔料の、異なる複数のものの混合物も当然使用可能である。
【００２８】
本発明の好ましい実施の形態では、部分的に透明な有効顔料は、真珠光沢の顔料である。現在の真珠光沢の顔料は、透明又は半透明の層状素地(lamellar substrate)、例えば、マイカ、合成マイカ、タルク、カオリン、ガラス、又は高い屈折率を有する他の珪酸塩材料からなり、この層状素地は、無色又は有色の金属酸化物、例えば、Ｆｅ2Ｏ3、Ｆｅ3Ｏ4、Ｃｒ2Ｏ3、ＴｉＯ2、ＳｎＯ2、ＺｎＯ、ＣｕＯ、又はＮｉＯ及び他の金属酸化物で被覆される。１種の均一な層又は複数の連続的な層が存在して良い。酸化物の種類に依存して、及び厚さと層の数に依存して、異なる効果が得られる。例えば、酸化鉄層によって金色顔料を得ることができ、二酸化チタン層によって銀色顔料を得ることができる。マイカ及び酸化鉄層、及び／又は二酸化チタン層に基づいた真珠光沢顔料が好ましい。
【００２９】
真珠光沢顔料の更なる詳細が、例えば、Ｎａｃｒｅｏｕｓ  ａｎｄ  Ｉｎｔｅｒｆｅｒｅｎｃｅ  Ｐｉｇｍｅｎｔｓ  ｉｎ  Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第６版，Ｅｌｅｃｔｒｏｎｉｃ  Ｒｅｌｅａｓｅ，  Ｗｉｌｅｙ−ＶＣＨ，  Ｗｅｉｎｈｅｉｍ  ２０００、又はＷＯ９８／１３４２６、ＷＯ９８／５３０１０、又はＤＥ１０１２４６５７に開示されている。
【００３０】
使用する部分的に光学的に透明な有効顔料の粒径は、印刷インキの所望の特性とその使用方法に従い、当業者によって決定される。工業生産物は、常に所定の粒径分布を有している。通常、最小径（薄層の平均径）は、１μｍであり、そして、通常では５００μｍの直径を超えるべきではない。フレキソ印刷、グラビア印刷、活版印刷及びスクリーン印刷の使用のために、１０〜１２０μｍの径、及びオフセット印刷の使用のために、５〜２５μｍの径が特に有用であることがわかった。
【００３１】
顔料は別の成分、例えば、分散剤で処理されても良い。
【００３２】
真珠光沢の顔料は、例えば、Ｉｒｉｏｄｉｎ（登録商標）／Ａｆｆａｉｒ（登録商標）  （Ｍｅｒｃｋ  ＫＧａＡ，  Ｄａｒｍｓｔａｄｔより）  Ｐｈｏｅｎｉｘ（登録商標）  ｐｅａｌ  ｌｕｓｔｅｒ  ｐｉｇｍｅｎｔｓ  （Ｅｃｋａｒｔ−Ｗｅｒｋｅ  Ｆｕｅｒｔｈより）として市販されている。
【００３３】
しかしながら、他の種類の部分的に光学的に透明な有効顔料を使用しても良い。これらの、詳細な例として、液晶、例えば、Ｈｅｌｉｃｏｎ  （登録商標）（Ｗａｃｋｅｒより）、又はＰａｌｉｃｈｒｏｍ  （登録商標）（ＢＡＳＦより）に基づいた有効顔料が挙げられる。
【００３４】
液体金属粉印刷インキの場合、本発明によれば、部分的に光学的に透明な有効顔料の量は、印刷インキの全成分の合計に対する割合が、２０〜６０質量％である。好ましくは、２５〜４５質量％、特に好ましくは２５〜３５質量％、例えば３０質量％が使用される。
【００３５】
ペースト状の金属粉インキの場合、本発明によれば、部分的に光学的に透明な有効顔料は、印刷インキの全成分の合計に対する割合が、８〜３０質量％である。好ましくは、１０〜２５質量％、特に好ましくは１５〜２０質量％が使用される。
【００３６】
液体印刷インキの場合、本発明に従えば、金属粉有効顔料の含有量と、部分的に光学的に透明な有効顔料の含有量は、合計として、それぞれが印刷インキの全成分の合計に対する割合で、４０〜８０質量％、好ましくは５０〜７５質量％、特に好ましくは５５〜７０質量％、例えば６５質量％である。
【００３７】
ペースト状の印刷インキの場合、金属粉有効顔料の含有量と、部分的に光学的に透明な有効顔料の含有量は、合計として、それぞれが印刷インキの全成分の合計に対する割合で、１８〜５５質量％、好ましくは２０〜５０質量％、特に好ましくは２５〜４０質量％、例えば３０質量％である。
【００３８】
当業者は、所望の光学的な効果に従い、金属粉顔料、及び部分的に光学的に透明な有効顔料から適当な選択を行う。例えば、一般的な金色又は銀色が処方可能である。金の色相(hue)のために、１種以上のゴールドブロンズと、同様な金色の真珠光沢の顔料（例えば、Ｉｒｉｏｄｉｎ（登録商標）  ３０５  Ｓｏｌａｒｇｏｌｄ）との組み合わせが有用であることがわかった。光輝効果を精密に制御するために、例えば、シルバーブロンズを混合しても良い。他の真珠光沢の干渉顔料(interference pigment)を使用する場合、広範囲のカラーフロップ効果(color flop effect)と、チェンジング効果(changing effect)が得られる。
【００３９】
少なくとも２種の顔料に加え、新規な印刷インキは、更に任意に別の色素又は着色された染料を含む。これにより、別の視覚的な効果も達成される。
【００４０】
ゴールドブロンズを使用することなく、追加的な色素を組み合わせることにより、金色を得ることも可能であるが、これは、シルバーブロンズを使用し、シルバーブロンズとイエロー色素又はオレンジ色素とを混合させ、及び上述のように、金着色された真珠光沢の顔料（すなわち、重金属を含まないゴールド）を添加することによるものである。
【００４１】
溶媒及び溶媒混合物は、特に、バインダーの溶解に作用するが、しかし、印刷インキの重要な挙動特性、例えば、粘性又は乾燥速度を定着させる作用をも有している。溶媒の種類は、印刷インキの個々の用途に依存し、そして、当業者によって選択される。
【００４２】
ペースト状の印刷インキのための溶媒及び溶媒混合物の成分は、特に、高沸点の鉱油又は植物油、例えば、大豆油を含む。沸点は、通常、２３０℃以上であるが、しかし、３００℃以上であっても良い。
【００４３】
フレキソ印刷インキ、及びグラビア印刷インキ等の、液体印刷インキに使用される溶媒は、特に、低沸点の溶媒を含む。通常、沸点は、１４０℃以下である。スクリーン印刷インキの処方は、フレキソ印刷インキ、又はグラビア印刷インキに類似しているが、しかし、粘性がわずかに高く作成されており、そして通常、沸点がわずかに高い溶媒を有している。液体の印刷インキのために適当な溶媒の例は、エタノール、１−プロパノール、及び２−プロパノール、置換されたアルコール、例えば、エトキシプロパノール、及びエステル、例えば、エチルアセテート、イソプロピルアセテート、ｎ−プロピルアセテート、及びｎ−ブチルアセテートである。異なる溶媒の混合物も当然、使用可能である。例えば、この混合物は、エタノールと、エチルアセテート又はプロピルアセテート等のエステルとの混合物であって良い。フレキソ印刷版で印刷するために、溶媒全体の中のエステルの割合は、２０〜２５質量％を超えないことが望ましい。液体印刷インキのための溶媒として、水、又は水性溶媒を主とした混合物を使用することも好ましい。
【００４４】
使用される溶媒は、印刷インキの種類に依存しており、通常は、全成分の合計に対する割合が１０〜５５質量％である。
【００４５】
放射線硬化性印刷インキは、通常、上述した溶媒を含まないが、しかし、反応性希釈剤を含んでいる。反応性希釈剤は、一般的には、二重の機能を発揮する。反応性希釈剤は、一方では、印刷インキの架橋又は加硫（硬化）に作用し、他方では、通常の溶媒と同様に粘性の定着に作用する。例は、ブチルアクリレート、２−エチルヘキシルアクリレート、及び特にブタンジオール１、４−ジ（メタ）アクリレート(1,4-di(meth)acrylate)、ヘキサンジオール１、６−ジ（メタ）アクリレート、又はトリメチロールプロパントリ（メタ）アクリレート等の多官能アクリレート(polyfunctional acrylate)を含む。
【００４６】
原則として、液体インキ及びペースト状の印刷インキのための通常のバインダーが、新規な金属粉印刷インキのためのバインダーとして使用可能である。当業者は、所望の使用と所望の特性に従って、適当な選択を行う。適当なバインダーの例は、ポリエステル、ポリアミド、ＰＶＣコポリマー、脂肪族、及び芳香族ケトン樹脂、メラニン／尿素樹脂、メラニン／ホルムアルデヒド樹脂、マレイン酸塩、ロジン誘導体、カゼイン、及びカゼイン誘導体、エチルセルロース、ニトロセルロース、又は芳香族又は脂肪族ポリウレタンを含む。ビニルアセテート、ビニルアルコール、アクリレート、メタアクリレート、ビニルピロロリジン、又はビニルアセタールのポリマー、又はコポリマーが使用されて良い。ＷＯ０２／３６６９５、及びＷＯ０２／３６６９７に開示されているように、官能基を有するハイパーブランチしたポリマー、例えば、ハイパーブランチしたポリウレタン、ポリ尿素又はポリエステルアミドが特に有利に使用可能である。選択された複数種類のバインダーが、互いに関連して望ましくない特性を有することがなければ、異なる高分子バインダーを使用することも、当然可能である。全バインダーの量は、印刷インキの全成分の合計に対する割合が、通常、５〜２０質量％である。
【００４７】
液体インキのために、特に好ましいバインダーは、例えば、ニトロセルロース、エチルセルロース、ヒドロキシエチルセルロース、及び脂肪族及び芳香族ポリウレタン、及びポリ尿素、特にハイパーブランチしたポリウレタン、及びポリ尿素、及びこれらの混合物を含む。
【００４８】
水に希釈可能な金属粉印刷インキのために、特に適当なバインダーは、（メタ）アクリル酸に基づいたコポリマー、及び／又はこれらのスチレンとのエステルである。このようなバインダーは、印刷インキに使用するための溶液又は分散剤として、例えばＺｉｎｐｏｌ（登録商標）（Ｗｏｒｌｅｅより）の名称で市販されている。更なる例は、芳香族、及び脂肪族の水性ポリウレタン、ポリエステル、及び水性ポリアミドを含む。
【００４９】
ペースト状の印刷インキのために好ましいバインダーは、例えば、ロジン、又は改質ロジンを含む。改質ロジンの例は、ポリオールで完全に、又は部分的にエステル化されたロジン、例えば、グリセロール  ペンタエリトリトールを含む。
【００５０】
放射線硬化性の印刷インキは、架橋可能な基、例えば、オレフィン基、ビニルエーテル基、又はエポキシ基を含むバインダーを含む。
【００５１】
新規な金属粉印刷インキは、更に１種以上の助剤又は添加剤を含んで良い。添加剤と助剤の例は、炭酸カルシウム、珪酸アルミニウム、又は珪酸マグネシウム等の溶加剤である。ワックスは、耐剥離性を増し、及び滑面(slip)を増すように作用する。例は、特に、ポリエチレンワックス、酸化ポリエチレンワックス、石油ワックス、及びセレシンワックスである。表面の平滑を増すために、脂肪酸アミドが使用可能である。可塑剤が、乾燥したフィルムの弾力性を増すように作用する。放射線硬化性の印刷インキのために、少なくとも１種の光重合開始剤(photoinitiator)、又は少なくとも１種の光重合開始剤組成物が、更に添加剤として使用される。有効顔料の分散のために、分散剤を使用して良い。脂肪酸を使用することにより、印刷層において、有効顔料に浮力が生じ、顔料が印刷層の上部境界にたまるようにすることが可能である。これにより、改良された金属効果(metallic effect)が有利に達成される。更に、抗沈降剤(antisedimentation agent)も添加して良い。このような添加は、有効顔料の沈降を防止する。例は、二酸化珪素、セルロース誘導体、及びワックスを含む。フレキソ印刷インキ、グラビア印刷インキ、又はスクリーン印刷インキ等の、低粘性の金属粉印刷インキの処方のために、通常、抗沈降剤を添加することが望ましいが、常に、絶対的なものではない。添加剤及び助剤の合計量は、印刷インキの全成分の合計に対する割合が、通常、２０質量％を超えるべきではなく、そして、０．１〜１０質量％が好ましい。
【００５２】
新規な金属粉インキの処方は、公知の方法を用い、通常の装置、例えば、溶解器又は攪拌装置内で成分を混合又は分散させて行うことができる。溶解器を使用する場合、金属粉有効顔料が損傷を受けないように、当業者は、導入するエネルギーが高くなり過ぎないように確認を行う。逆に、エネルギーは、顔料を適度に分散させるために十分な高さが必要なことは当然である。有効顔料に加え、通常の着色された顔料も使用する場合、金属粉インキの溶媒、バインダー及びいずれかの助剤の一部、又は全量に、通常の着色された顔料を予備分散させ、そして予備分散の後までは、有効顔料を加えないことが望ましい。これにより、過度に強く分散させることにより有効顔料を損傷させることなく、追加的な顔料の特に良好な分散が達成される。顔料の替わりに、予備分散された顔料の濃縮物を添加しても良い。添加する印刷インキが金属粉インキの処方と両立するものであり、そして、その特性に悪影響を与えるものでなければ、特に、非常に精密な処置(elegant procedure)において、市販の印刷インキを少量使用することも可能である。
【００５３】
各処方について、最適の分散条件が、当業者により決定され得、この決定には、必要であれば、通常の試験が用いられる。
【００５４】
特に好ましい金属粉印刷インキは、金属粉有効顔料として、シルバーブロンズ、及び／又はゴールドブロンズを含む。フレキソ印刷インキは、水をベースにしたインキとして処方することが好ましい。
【００５５】
新規な金属粉印刷インキは、原則として、非常に広い範囲の素地の印刷に適当であり、素地は、例えば、紙、厚紙箱(cardbord box)、板、ダンボール板、プラスチックフィルム又は金属箔、複合材料、金属シート、織物、ガラス、又は磁器である。当然、印刷インキ及び処方物の全種類が全ての素地に等しく適当であるわけではない。当業者は、どの素地に、どの印刷法と、どの印刷インキの成分の種類が特に適当であるかをわかっている。
【００５６】
新規な金属粉インキは、特に、印刷された素地の仕上げに使用することができる。ここで、単色又は複数色印刷が、例えば、オフセット、グラビア、又はフレキソ印刷によって、最初に作成される。次に、印刷素地は、所望の図柄に従い、新規な金属粉印刷インキを使用して印刷される。例は、追加的な金又は銀の図柄が印刷される、ワイン、ビール、又はコニャックボトルのラベル、例えば、タバコ、化粧品、又は香水のための包装材料、及び、例えば、壁紙、贈物包装、又は装飾紙、書類、小冊子を含む。当然、インキは、固体領域に印刷可能である。織物又は磁器に印刷することも可能である。
【００５７】
新規な印刷インキでの印刷は、インライン又はオフラインで行うことができる。印刷物の仕上げの好ましい方法では、金属粉印刷インキのための追加の印刷部(unit)を備えた単色又は複数色の印刷機を使用する。印刷機を使用することにより、図柄が素地に印刷され、そして、追加的な印刷部と新規な金属粉インキを使用して、金属図柄(metallic motif)がその上に印刷される。金属図柄の印刷は、通常の図柄の印刷の前の予備印刷として行うことも可能であり、又、加印として、その後に行うことも可能である。通常、金属粉印刷インキを、例えば攪拌することにより、使用の前に再度均質化することが望ましい。
【００５８】
単色又は複数色印刷機は、例えば、フレキソ印刷機、グラビア印刷機、  オフセット印刷機又は組み合わせた印刷機であって良い。オフセット印刷機が好ましく、特にシートフィードオフセット印刷機が好ましい。別の好ましい実施の形態では、追加的な印刷部は、フレキソ印刷部又はグラビア印刷部である。
【００５９】
新規な方法で得られた金属層は、通常の金付けの場合よりも、剥離に対して、通常、実質的により安定であり、このため、保護層、例えば保護膜を施す必要がない。しかしながら、金属粉印刷インキで仕上げを行った後、印刷物は、当然、１種以上の保護層を施すことも可能である。
【００６０】
しかしながら、新規な金属粉インキで印刷するため又は新規な金属粉インキを施すために、特殊なオフラインコータ又はワニス仕上げ装置も使用して良い。本発明のインキは、紙の塗布(paper coating)における使用、又は空気ブラシを用いた使用にも適当である。新規な印刷インキは、タコ印刷を使用して、例えば、磁器又はセラミックに印刷することもできる。織物に印刷するために、スクリーン印刷技術が特に適当である。
【００６１】
現在までのところ、通常の金付けを使用してのみ得ることができた効果を、新規な液体又はペースト状の金属粉印刷インキ、及び新規な方法を使用して達成することが可能である。従って、金属効果を使用して仕上げられた、高品質な印刷物の製造は、実質的により安価に行うことができる。更に、印刷された層は、実質的に角度に依存することのない金属光輝を有する。印刷された図柄の縁の領域は、通常の金付けの場合よりも実質的にいっそう鮮明であり、従って、現在までのものよりも、いっそう高い解像力を有する微細な図柄をも製造できる。
【００６２】
本発明に従う実施例
実施例１
フレキソ印刷のための水性金属粉印刷インキ（金効果）
新規な印刷インキのために、以下の成分が使用された。
【００６３】
【表１】
2007513206.tif 000003
【００６４】
実験手順
バインダーが、水、及び助剤（ワックス、アンチフォーム剤）と一緒に適当な容器に導入され、そして５分間、均質化された。その後、ブロンズペーストが加えられ、そして更に２５分間、この一群が攪拌された。最終的に真珠光沢の顔料が添加され、そして攪拌が更に３０分間、継続された。粘性が高すぎる場合、水で修正可能である。印刷の前に、均質化するために、インキが少なくとも５分間、攪拌された。
【００６５】
実施例２
フレキソ印刷のための水性金属粉印刷インキ（銀効果）
新規な印刷インキのために、以下の成分が使用された。
【００６６】
【表２】
2007513206.tif 000004
【００６７】
実験手順
バインダーが、水、及び助剤（ワックス、アンチフォーム剤、シックナー）と一緒に適当な容器に導入され、そして５分間、均質化された。その後、アルミニウムペーストが加えられ、そして更に２５分間、この一群が攪拌された。最終的に真珠光沢の顔料が添加され、そして攪拌が更に３０分間、継続された。粘性が高すぎる場合、水で修正可能である。印刷の前に、均質化するために、インキが少なくとも５分間、攪拌された。
【００６８】
実施例３
有機溶媒を含む、グラビア印刷、又はフレキソ印刷のための金属粉インキ（金効果）
新規な印刷インキのために、以下の成分が使用された。
【００６９】
【表３】
2007513206.tif 000005
【００７０】
実験手順
エタノール／エチルアセテート混合物中のバインダーと、ワックス乳濁液(wax emulsion)が適当な容器に導入され、そして５分間、均質化された。その後、ゴールドブロンズ粉、次に真珠光沢顔料が少量ずつ加えられ、そして更に３０分間、この一群が攪拌された。粘性が高すぎる場合、エタノール又はエチルアセテートで修正可能である。印刷の前に、均質化するために、インキが少なくとも５分間、攪拌された。
【００７１】
実施例４
有機溶媒を含む、グラビア印刷、又はフレキソ印刷のための金属粉インキ（銀効果）
新規な印刷インキのために、以下の成分が使用された。
【００７２】
【表４】
2007513206.tif 000006
【００７３】
実験手順
エタノール／エチルアセテート混合物中のバインダーと、ワックス乳濁液が適当な容器に導入され、そして５分間、均質化された。その後、アルミニウムペースト、次に真珠光沢顔料が少量ずつ加えられ、そして更に３０分間、この一群が攪拌された。粘性が高すぎる場合、エタノール又はエチルアセテートで修正可能である。印刷の前に、均質化するために、インキが少なくとも５分間、攪拌された。
【００７４】
実施例５
活版印刷のためのペースト状の金属粉印刷インキ（金効果）
印刷インキを処方するために、以下の成分が使用された。
【００７５】
【表５】
2007513206.tif 000007
【００７６】
実験手順
バインダー、ワニス亜麻仁油、イエローオフセット印刷インキ、ワックス、及び乾燥剤が、溶解器を使用して１５分間、均質化された。製造物は、次に、適当な３ロール粉砕機に通された。得られたワニスは、次にゆっくりと攪拌され、そして最初にブロンズペーストが、そして次に、真珠光沢の顔料が添加され、そしてインキが均質化されるまで攪拌が継続された。
【００７７】
比較例１
金属粉有効顔料を１種のみ含む、水性金属粉フレキソ印刷インキ
印刷インキを処方するために、以下の成分が使用された。
【００７８】
【表６】
2007513206.tif 000008
【００７９】
実験手順
バインダーが、水、及び助剤（ワックス、アンチフォーム剤、シックナー）と一緒に適当な容器に導入され、そして５分間、均質化された。その後、ゴールドブロンズペーストが加えられ、そして更に２５分間、この一群が攪拌された。最終的に真珠光沢の顔料が添加され、そして攪拌が更に３０分間、継続された。粘性が高すぎる場合、水で修正可能である。印刷の前に、均質化するために、インキが少なくとも５分間、攪拌された。
【００８０】
比較例２
有機溶媒を含み、及び金属粉有効顔料を１種のみ含む、金属粉グラビア又はフレキソ印刷インキ
印刷インキを処方するために、以下の成分が使用された。
【００８１】
【表７】
2007513206.tif 000009
【００８２】
実験手順
エタノール／エチルアセテート混合物中のバインダーと、ワックス乳濁液が適当な容器に導入され、そして５分間、均質化された。その後、アルミニウムペーストが少量ずつ加えられ、そして更に３０分間、この一群が攪拌された。粘性が高すぎる場合、エタノール又はエチルアセテートで修正可能である。印刷の前に、均質化するために、インキが少なくとも５分間、攪拌された。
【００８３】
比較例３
金属粉有効顔料を１種のみ含む、従来技術に従う通常の金属粉活版印刷インキ
印刷インキを処方するために、以下の成分が使用された。
【００８４】
【表８】
2007513206.tif 000010
【００８５】
実験手順
バインダー、ワニス亜麻仁油、イエローオフセット印刷インキ、ワックス、及び乾燥剤が、溶解器を使用して１５分間、均質化された。製造物は、次に、適当な３ロール粉砕機に通された。得られたワニスは、次にゆっくりと攪拌され、そしてブロンズペーストが添加され、そしてインキが均質化されるまで攪拌が行われた。
【００８６】
印刷試験
試験のために、ＣＤ１０２Ｄｕｏ型（Ｈｅｉｄｅｌｂｅｒｇｅｒ  Ｄｒｕｃｋｍａｓｃｈｉｎｅｎ）の印刷機上でラベルが、オフセット技術を使用して印刷され、そして、実施例の印刷インキと比較例の印刷インキとを使用し、印刷機のフレキソ印刷部を用いて、上記ラベル上にパターンを印刷した。使用の前に、印刷インキは再度懸濁(resuspend)された。
【００８７】
溶媒ベースのインキが、４台の印刷部を有するモザー(Moser)グラビア印刷機上で印刷された。
【００８８】
ＢＡＳＦ  Ｄｒｕｃｋｓｙｓｔｅｍｅ  ＧｍｂＨからのＷＳ４３活版印刷版を用いて、間接活版印刷により、Ｈｅｉｄｅｌｂｅｒｇｅｒ  Ｓｐｅｅｄｍａｓｔｅｒ  ７２上で、活版印刷インキが印刷された。
【００８９】
各印刷物のブリリアンス光沢(brilliance)、及び縁の鮮明さが評価された。ブリリアンス光沢は視覚によって評価された。特に、ここでは光沢効果が考慮され、すなわち、評価対象の印刷インキの、観る角度の関数としての光輝が考慮された。
【００９０】
結果を表１に示す。
【００９１】
比較例４
通常の金付け
比較のために、印刷されたラベルが、金属粉印刷インキを使用した印刷によってではなく、公知の金付けによって、更に仕上げられた。この目的のために、粘性とタックが高い、市販の下層印刷インクを使用して、所望のパターンがラベル上に印刷された。その後、シートフィードオフセット印刷機内で印刷されたシートが、コンベアベルトを経て印刷機のデリバリから除かれ、そして市販の金付け機に供給された。
【００９２】
上述したものと同様の基準に従って、金付けされたラベルの評価が行われ、そして同様に、表１に結果が示された。
【００９３】
【表９】
2007513206.tif 000011
【００９４】
比較実施例に従う、金属粉有効顔料を１種のみ含む通常の金属粉インキは、グロスの角度依存性が強い。このことは、所定の観察角度では、印刷インキの金属グロスが知覚できないことを意味する。そのような角度では、インキは鈍く見え、黄色みがかったベージュに見える傾向があり、そして金属光輝が見られない。これに反して、新規な金属粉インキは、角度に依存しないグロスを有している。通常の金付け（比較例４）では、角度に依存しないグロスが同様に得られたが、しかし、印刷された図柄の縁は非常にすりへった(frayed)ものであった。
【００９５】
図１及び２は実施例１と比較例４（通常の金付け）の印刷物であり、そして５倍と５０倍に拡大したものである。
【００９６】
５０倍に拡大したものでは、新規なインキで印刷された層の表面と、通常の金付けを使用して得られた層表面とは非常に近似している。印刷層の顔料は、好ましい方向に向けられていない。５倍に拡大したものでは、印刷された層の縁は実質的により鮮明であり、これに対して、従来の金付けがすりへった縁を有していることが非常に明確である。
【図面の簡単な説明】
【００９７】
【図１】図１は実施例１と比較例４（通常の金付け）の印刷物であり、５倍に拡大したものである。
【図２】図２は実施例１と比較例４（通常の金付け）の印刷物であり、５０倍に拡大したものである。
【図１】
2007513206.tif 000012
【図２】
2007513206.tif 000013
【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
溶媒又は溶媒混合物、少なくとも１種の高分子バインダー、少なくとも２種の異なる有効顔料、及び任意に別の添加剤を少なくとも含むフレキソ印刷、グラビア印刷、又はスクリーン印刷用の液体金属粉印刷インキであって、
有効顔料が２０〜６０質量％の少なくとも１種の金属粉有効顔料、及び２０〜６０質量％の少なくとも１種の真珠光沢の顔料、及び／又は液晶に基づいた部分的に光学的に透明な有効顔料を含み、真珠光沢の顔料が、マイカ、合成マイカ、タルク、カオリン、ガラスから成る群れから選択され、無色又は有色の金属酸化物で被覆される透明又は半透明の層状素地からなり、印刷インキ中の全有効顔料の合計量が４０〜８０質量％であり、上記各使用量が印刷インキの全成分の合計に対する割合である、液体金属粉印刷インキ。
【請求項２】
印刷インキ中の全有効顔料の合計量が、５０〜７５質量％である請求項１に記載の金属粉印刷インキ。
【請求項３】
印刷インキ中の全有効顔料の合計量が、５５〜７０質量％である請求項１に記載の金属粉印刷インキ。
【請求項４】
印刷インキ中の金属有効顔料の量が、２５〜４５質量％である請求項１〜３の何れかに記載の金属粉印刷インキ。
【請求項５】
部分的に光学的に透明な有効顔料の量が２５〜４５質量％である請求項１〜４の何れかに記載の金属粉印刷インキ。
【請求項６】
溶媒又は溶媒混合物が水又は主に水性の溶媒混合物である請求項１〜５の何れかに記載の金属粉印刷インキ。
【請求項７】
溶媒、又は溶媒混合物、少なくとも１種の高分子バインダー、少なくとも２種の異なる有効顔料、及び任意に別の添加剤を少なくとも含む、オフセット印刷、又は活版印刷用のペースト状の金属粉印刷インキであって、
有効顔料が、１０〜４０質量％の少なくとも１種の真珠光沢の顔料、及び／又は液晶に基づいた部分的に光学的に透明な有効顔料、及び８〜３０質量％の少なくとも１種の部分的に光学的に透明な有効顔料を含み、
真珠光沢の顔料が、マイカ、合成マイカ、タルク、カオリン、ガラスから成る群れから選択され、無色又は有色の金属酸化物で被覆される透明又は半透明の層状素地からなり、印刷インキ中の全有効顔料の合計量が１８〜５５質量％であり、上記各使用量が印刷インキの全成分の合計に対する割合である、ペースト状の金属粉印刷インキ。
【請求項８】
金属有効顔料がアルミニウムベースのシルバー顔料、及び／又はゴールドブロンズベースの顔料である請求項１〜７の何れかに記載の金属粉印刷インキ。
【請求項９】
印刷インキが別の色素を含む請求項１〜８の何れかに記載の金属粉印刷インキ。
【請求項１０】
ＵＶ硬化性インクである請求項１〜９の何れかに記載の金属粉印刷インキ。
【請求項１１】
請求項１〜１０の何れかに記載の金属粉印刷インキを、印刷された素地の仕上げに使用する方法。
【請求項１２】
金属粉インキで印刷するための追加の印刷部を具備する、単色、又は多色の印刷機械を使用し、印刷機械によって素地に印刷し、追加の印刷部と請求項１〜１０の何れかに記載の金属粉インキとを使用して、印刷された素地に金属図柄を施す、印刷物の仕上方法。
【請求項１３】
仕上げされた印刷物に保護層も施す、請求項１２に記載の印刷物の仕上方法。
【請求項１４】
印刷機械が、オフセット印刷機械、又はフレキソ印刷機械である請求項１２又は１３に記載の印刷物の仕上方法。
【請求項１５】
追加の印刷部が、フレキソ印刷部又はグラビア印刷部である請求項１４に記載の印刷物の仕上方法。
【請求項１６】
請求項１２〜１５の何れかに記載の方法で得られる印刷された素地。
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
溶媒又は溶媒混合物、少なくとも１種の高分子バインダー、少なくとも２種の異なる有効顔料、及び任意に別の添加剤を少なくとも含むフレキソ印刷、グラビア印刷、又はスクリーン印刷用の液体金属粉印刷インキであって、
有効顔料が２０〜６０質量％の少なくとも１種の金属粉有効顔料、及び２０〜６０質量％の少なくとも１種の真珠光沢の顔料、及び／又は液晶に基づいた部分的に光学的に透明な有効顔料を含み、真珠光沢の顔料が、マイカ、合成マイカ、タルク、カオリン、ガラスから成る群れから選択され、無色又は有色の金属酸化物で被覆される透明又は半透明の層状素地からなり、印刷インキ中の全有効顔料の合計量が４０〜８０質量％であり、上記各使用量が印刷インキの全成分の合計に対する割合である、液体金属粉印刷インキ。
【請求項２】
印刷インキ中の全有効顔料の合計量が、５０〜７５質量％である請求項１に記載の金属粉印刷インキ。
【請求項３】
印刷インキ中の全有効顔料の合計量が、５５〜７０質量％である請求項１に記載の金属粉印刷インキ。
【請求項４】
印刷インキ中の金属粉有効顔料の量が、２５〜４５質量％である請求項１に記載の金属粉印刷インキ。
【請求項５】
印刷インキ中の部分的に光学的に透明な有効顔料の量が２５〜４５質量％である請求項１に記載の金属粉印刷インキ。
【請求項６】
溶媒又は溶媒混合物が水又は主に水性の溶媒混合物である請求項１に記載の金属粉印刷インキ。
【請求項７】
溶媒又は溶媒混合物、少なくとも１種の高分子バインダー、少なくとも２種の異なる有効顔料、及び任意に別の添加剤を少なくとも含む、オフセット印刷、又は活版印刷用のペースト状の金属粉印刷インキであって、
有効顔料が、１０〜４０質量％の少なくとも１種の真珠光沢の顔料、及び／又は液晶に基づいた部分的に光学的に透明な有効顔料、及び８〜３０質量％の少なくとも１種の部分的に光学的に透明な有効顔料を含み、
真珠光沢の顔料が、マイカ、合成マイカ、タルク、カオリン、ガラスから成る群れから選択され、無色又は有色の金属酸化物で被覆される透明又は半透明の層状素地からなり、印刷インキ中の全有効顔料の合計量が１８〜５５質量％であり、上記各使用量が印刷インキの全成分の合計に対する割合である、ペースト状の金属粉印刷インキ。
【請求項８】
金属粉有効材料がアルミニウムベースのシルバー顔料、及び／又はゴールドブロンズベースのゴールド顔料である請求項１に記載の金属粉印刷インキ。
【請求項９】
印刷インキが別の色素も含む請求項１に記載の金属粉印刷インキ。
【請求項１０】
ＵＶ硬化性インクである請求項１に記載の金属粉印刷インキ。
【請求項１１】
金属粉インキで印刷するための追加の印刷部を具備する、単色、又は多色の印刷機械を使用し、印刷機械によって素地に印刷し、追加の印刷部と請求項１に記載の金属粉インキとを使用して、印刷された素地に金属図柄を施す、印刷物の仕上方法。
【請求項１２】
仕上げされた印刷物に保護層も施す、請求項１１に記載の印刷物の仕上方法。
【請求項１３】
印刷機械が、オフセット印刷機械、又はフレキソ印刷機械である請求項１１に記載の印刷物の仕上方法。
【請求項１４】
追加の印刷部が、フレキソ印刷部又はグラビア印刷部である請求項１３に記載の印刷物の仕上方法。
【請求項１５】
請求項１１に記載の方法で得られる印刷された素地。
【国際調査報告】
2007513206.tif 000014
2007513206.tif 000015
2007513206.tif 000016
2007513206.tif 000017
2007513206.tif 000018